(57)【特許請求の範囲】
【請求項１】
使用に際して混合される下記のエマルジョンＡとエマルジョンＢとからなり、〔エマルジョンＡの分散粒子の数平均粒子径〕／〔エマルジョンＢの分散粒子の数平均粒子径〕の比が0.4〜2.0である硬化型エマルジョン組成物。
〔エマルジョンＡ〕
下記の成分(a)〜(e)を含み、動的光散乱法により測定される数平均粒子径が300〜1000nmであるシリコーンエマルジョンＡ                30〜70質量部
（a）下記式(1)で表されるオルガノポリシロキサンＩ：100質量部、
0005434789.tif 000009
ここで、R1は独立に非置換または置換の炭素原子数１〜10の１価炭化水素基であり、少なくとも2個はアルケニル基である。また、n、mおよびpは正数であり、ｑは０〜１０の範囲の数であり、但しn、m、pおよびqは該オルガノポリシロキサンＩの25℃における粘度が30〜10000ｍPa・sとなる数である。
(b）下記式（2）で表される、一分子中にケイ素原子に直結する水素原子を少なくとも3個有するオルガノハイドロジェンポリシロキサンＩ：1〜50質量部、
0005434789.tif 000010
ここで、Ｒ2はおのおの独立に非置換もしくは置換の炭素原子数１〜10の１価炭化水素基または水素原子であり、少なくとも3個は水素原子である。また、ｒ、ｓおよびｔは正数であって、ｕは０〜１０の範囲の数であり、但しｒ、ｓ、ｔおよびuは該オルガノハイドロジェンポリシロキサンＩの25℃における粘度が5〜2000ｍＰａ・ｓとなる数である。
(c)ノニオン系界面活性剤                                  0.5〜10質量部、
(d)ポリビニルアルコール                                1〜20質量部、および
(e)水、
〔エマルジョンＢ〕
下記の成分(f)〜(j)を含み、動的光散乱法により測定される数平均粒子径が300〜1000nmであるシリコーンエマルジョンＢ                  30〜70質量部
(f）下記式(3)で表されるオルガノポリシロキサンＩＩ：100質量部、
0005434789.tif 000011
ここで、Ｒ3はおのおの独立に非置換もしくは置換の炭素原子数１〜10の１価炭化水素基であり、少なくとも2個はアルケニル基である。また、ｖ、ｗ、およびｘは正数であり、ｙは０〜１０の範囲の数であり、但しｖ、ｗ、ｘ、およびｙは該オルガノポリシロキサンＩＩの25℃における粘度が30〜10000ｍPa・sとなる数である。
(g)白金系錯体                                白金元素として0.001〜0.05質量部、
(h)ノニオン系界面活性剤                                0.5〜10質量部、
(i)ポリビニルアルコール                                  1〜20質量部、および
(j)水。
【請求項２】
成分(c)及び(h)成分のどちらか一方または両方が、HLB10〜15、pH6.5以下、かつイオン電導度30μS/cm以下であるノニオン系界面活性剤である請求項１に係る硬化型エマルジョン組成物。
【請求項３】
成分(d)及び(i)成分のどちらか一方または両方が、ケン化度70〜95モル％で4質量％水溶液の20℃における粘度が4〜100mPa・sであるポリビニルアルコールである請求項１または２に係る硬化型エマルジョン組成物。
【請求項４】
成分(g)の白金元素として量が本組成物中のシリコーン成分全量に対して100ppm以下である請求項1、2または3に係る硬化型エマルジョン組成物。
【発明の詳細な説明】
【技術分野】
【０００１】
本発明は、硬化型シリコーンエマルジョン組成物に関し、特に、低白金量での硬化性に優れる、付加反応型の離型用シリコーンエマルジョン組成物に関する。
【背景技術】
【０００２】
紙、プラスチックフィルムなどの基材と粘着性物質との間の粘着や固着を防止するため
に、従来、離型用シリコーン組成物が使用されてきた。その一つの形態としてエマルジョンタイプのシリコーン組成物が知られており、このシリコーン組成物の硬化型としては、縮合反応型と付加反応型が知られている。
【０００３】
このようなエマルジョンタイプのシリコーン組成物のうち、縮合反応型のシリコーン組
成物は、ポットライフがきわめて短いという欠点があり、ごく特殊な用途にのみ使用されている。一方、付加反応型のシリコーン組成物としては、２種類のエマルジョンを混合して離型用シリコーン組成物を製造するもの（特許文献１）、乳化重合法により離型紙用組成物を製造するもの（特許文献２）、および、２液タイプの触媒を使用するもの（特許文献３）等が提案されている。
【０００４】
しかしながら、これらの特許にも問題点があり、2種類のエマルジョンを混合して離型用シリコーン組成物を製造するものは、混合して製造するものであるため、混合して得られる組成物の硬化速度が遅いという欠点がある。
【０００５】
前記乳化重合法により離型紙用組成物を製造するものは、得られる特性が未だ機械的乳化法の場合に及ばない上、剥離力が相対的に重くなるという欠点があった。
【０００６】
さらに、前記２液タイプの触媒を用いて製造したエマルジョンの場合には、2種類の触媒を、使用時に予め攪拌して自己乳化させなければならない上、可使用時間も短いという欠点があった。更に、この場合には、全体としては3液構成となるために、主エマルジョンへの触媒の分散性が、得られる組成物の特性に大きく影響を与えるという欠点があった。
【０００７】
これらの問題点を解決する方法として、特許文献４では、特定の乳化剤を用いた白金系触媒の乳化物をシリコーンエマルジョンの触媒として用いることが提案されているが、Ptの使用量が多いときは問題ないが全シリコーン量に対する白金元素としての白金量が100ppm以下と少ないとき、特に80ppm以下では硬化性が安定しないとの問題があった。
【０００８】
一方、付加反応で使用される触媒としては各種金属が提案されているが、実用性の面からは白金が最も優れており、現時点でこれに変わるものはない。ところが、近年白金を初めとして希少金属の各工業製品への需要が増しているが、省資源の要請上効率的な使用が求められている。この需要の増加は経済面では希少金属の価格の高騰をもたらし、特に白金でのこの傾向が著しい。そのため、必要な白金量を極力減らしても硬化性が安定した付加型のシリコーンエマルジョンが求められる。
【先行技術文献】
【特許文献】
【０００９】
【特許文献１】特開昭５０−０９４０８２号
【特許文献２】特開昭５４−５２１６０号
【特許文献３】特公平６−４７６２４号
【特許文献４】特開平８−２４５８８７号
【発明の概要】
【発明が解決しようとする課題】
【００１０】
そこで本発明の課題は、低白金量でも硬化性が安定した付加硬化型のシリコーンエマルジョンを提供することにある。
【００１１】
本発明者らは鋭意検討を重ねた結果、アルケニル基含有オルガノポリシロキサン／オルガノハイドロジェンポリシロキサン／反応制御剤を主成分としてなるエマルジョンＡと、アルケニル基含有オルガノポリシロキサン／白金触媒を主成分としてなるエマルジョンＢを混合して使用する硬化タイプのエマルジョン型シリコーンにおいて、シリコーンエマルジョンＡおよびＢ中の分散粒子の数平均粒子径の比：〔エマルジョンＡの分散粒子の数平均粒子径〕／〔エマルジョンＢの分散粒子の数平均粒子径〕を 0.4〜2.0にすることにより、Pt含有量が100ppm以下でも硬化性の優れた硬化型シリコーンエマルジョンとなることを見出し、本発明をなすに到った。
【課題を解決するための手段】
【００１２】
すなわち、本発明は、上記の課題を解決する手段として、
使用に際して混合される下記のエマルジョンＡとエマルジョンＢとからなり、〔エマルジョンＡの分散粒子の数平均粒子径〕／〔エマルジョンＢの分散粒子の数平均粒子径〕の比が0.4〜2.0である硬化型エマルジョン組成物。
【００１３】
〔エマルジョンＡ〕
下記の成分(a)〜(e)を含み、動的光散乱法により測定される数平均粒子径が300〜1000nmであるシリコーンエマルジョンＡ                30〜70質量部
（a）下記式(1)で表されるオルガノポリシロキサンＩ：100質量部、
【００１４】
【化１】
0005434789.tif 000002
【００１５】
ここで、R1は独立に非置換または置換の炭素原子数１〜10の１価炭化水素基であり、少なくとも2個はアルケニル基である。また、n、m、pは正数であり、ｑは０〜１０の範囲の数であり、但しn、m、p、qは該オルガノポリシロキサンＩの25℃における粘度が30〜10000ｍPa・sとなる数である。
【００１６】
(b）下記式（2）で表される、一分子中にケイ素原子に直結する水素原子を少なくとも3個有するオルガノハイドロジェンポリシロキサンＩ：1〜50質量部、
【００１７】
【化２】
0005434789.tif 000003
【００１８】
ここで、Ｒ2はおのおの独立に非置換もしくは置換の炭素原子数１〜10の１価炭化水素基または水素原子であり、少なくとも3個は水素原子である。また、ｒ、ｓおよびｔは正数であって、ｕは０〜１０の範囲の数であり、但しｒ、ｓ、ｔおよびuは該オルガノハイドロジェンポリシロキサンＩの25℃における粘度が5〜2000ｍＰａ・ｓとなる数である。
【００１９】
(c)ノニオン系界面活性剤                                  0.5〜10質量部、
(d)  ポリビニルアルコール                                1〜20質量部、および
(e)  水、
【００２０】
〔エマルジョンＢ〕
下記の成分(f)〜(j)を含み、動的光散乱法により測定される数平均粒子径が300〜1000nmであるシリコーンエマルジョンＢ                  30〜70質量部
【００２１】
(f）下記式(3)で表されるオルガノポリシロキサンＩＩ：100質量部、
【００２２】
【化３】
0005434789.tif 000004
【００２３】
ここで、Ｒ3はおのおの独立に非置換もしくは置換の炭素原子数１〜10の１価炭化水素基であり、少なくとも2個はアルケニル基である。また、ｖ、ｗ、およびｘは正数であり、ｙは０〜１０の範囲の数であり、但しｖ、ｗ、ｘ、およびｙは該オルガノポリシロキサンＩＩの25℃における粘度が30〜10000ｍPa・sとなる数である。
【００２４】
(g)白金系錯体                                白金元素として0.001〜0.05質量部、
(h)  ノニオン系界面活性剤                                0.5〜10質量部、
(i)  ポリビニルアルコール                                  1〜20質量部、および
(j)  水。
【発明の効果】
【００２５】
本発明のシリコーンエマルジョン組成物は、低白金量であっても、硬化性に優れなおかつその硬化性が安定している。
【発明を実施するための形態】
【００２６】
以下、本発明のシリコーンエマルジョン組成物について具体的に説明する。
【００２７】
初めに該組成物を構成する各成分について詳しく説明する。
【００２８】
−シリコーンエマルジョンＡ−
＜（ａ）オルガノポリシロキサンＩ＞
まず、本発明のシリコーンエマルジョンＡの成分(a)のオルガノポリシロキサンＩは下記式(1)で示される。
【００２９】
【化４】
0005434789.tif 000005
【００３０】
式中、R1は、メチル基、エチル基、プロピル基、ブチル基などのアルキル基、ビニル基、アリル基、ブテニル基、ペンテニル基、ヘキセニル基などのアルケニル基、シクロヘキシル基などのシクロアルキル基、フェニル基、トリル基などのアリール基、またはこれらの基の炭素原子に結合している水素原子の一部または全部をヒドロキシル基、シアノ基、ハロゲン原子などで置換したヒドロキシプロピル基、シアノエチル基、1-クロロプロピル基、 3,3,3-トリフルオロプロピル基などから選択される非置換または置換の炭素原子数１〜10の１価炭化水素基であり、それぞれは異なっても良いが、少なくとも2個はアルケニル基である。該アルケニル基としては、炭素原子数２−８のものが好ましく、特にビニル基、アリル基、ヘキセニル基である。また、アルケニル基以外の一価炭化水素基としては硬化性および剥離性の点からアルキル基、アリール基であることが望ましく、特にメチル基が好ましい。また、n、m、p、qは該オルガノポリシロキサンＩの25℃における粘度が30〜10000ｍＰａ・ｓとなる数であり、0≦q≦10の範囲にある。
【００３１】
またこのオルガノポリシロキサンＩの配合量は、シリコーンエマルジョンＡのほかの成分の基準となるため100質量部とする。
【００３２】
＜（ｂ）オルガノハイドロジェンポリシロキサンＩ＞
（b)成分のオルガノハイドロジェンポリシロキサンＩは下記式(2)で示される。
【００３３】
【化５】
0005434789.tif 000006
【００３４】
式中、Ｒ2はメチル基、エチル基、プロピル基、ブチル基などのアルキル基、シクロヘキシル基などのシクロアルキル基、フェニル基、トリル基などのアリール基、またはこれらの基の炭素原子に結合している水素原子の一部または全部をヒドロキシル基、シアノ基、ハロゲン原子などで置換したヒドロキシプロピル基、シアノエチル基、1-クロロプロピル基、 3,3,3-トリフルオロプロピル基などから選択される非置換または置換の炭素原子数１〜10の１価炭化水素基（好ましくは、メチル基である。）、または水素原子であり、それぞれは異なっても良いが少なくとも3個は水素原子である。また、ｒ、ｓ、ｔ、uは25℃における粘度が5〜2000mPa・sとなる正数であり、0≦u≦10の範囲にある。またこのオルガノハイドロジェンポリシロキサンＩの配合量は1〜50質量部であり、好ましくは１〜３０質量部である。
【００３５】
＜（ｃ）ノニオン系界面活性剤＞
(c)成分としては、ノニオン系界面活性剤であればよく、また、シリコーンエマルジョンＢの成分(h)も実質的にこの(c)成分と同一のものである。このものは、前記した成分（ａ）、（ｂ）および水との混合物を乳化するために使用される。
【００３６】
本発明で使用されるノニオン系界面活性剤としては、例えば、ポリオキシエチレンノニルフェニルエーテル、ポリオキシエチレンオクチルフェニルエーテル等のアルキルアリルエーテル型のもの、ポリオキシエチレンラウリルエーテル、ポリオキシエチレントリデシルエーテル等のアルキルエーテル型のもの、ポリオキシエチレンオレエート、ポリオキシエチレンラウレート等のアルキルエステル型のもの等が挙げられるが、乳化性や安全性の観点からはポリオキシエチレンアルキルエーテルが好ましい。さらに、このノニオン系界面活性剤はHLBが10〜15でpHが6.5以下、特に4.5〜6.5、且つイオン電導度が30μS/cm以下、特に1〜30μS/cmであることが望ましい。HLBが10〜15、およびpHが6.5以下で、かつイオン電導度が30μs/cm以下のものでない界面活性剤を使用した場合には、エマルジョン組成物は時間の経過により変質しやくなる。なお、カチオン系やアニオン系界面活性剤も本発明のエマルジョン組成物の効果に悪影響を及ぼさない範囲で併用することができ、濡れ性、レベリング性の向上が期待できる。
【００３７】
＜（ｄ）ポリビニルアルコール＞
(d)成分としては、ポリビニルアルコール（以下PVAと略記）であればよく、このPVAは(c)成分の界面活性剤とともに乳化を促進し形成されたエマルジョンの状態を安定化させる助剤として必須の成分である。また、シリコーンエマルジョンＢの成分(i)も実質的にこの(d)成分と同一のものである。
【００３８】
このPVAとしては、種々のPVAが使用できるが、好ましくはケン化度70〜95モル％、特に85〜95モル％、4質量％水溶液の20℃における粘度が4〜100mP・s、特に10〜100mP・sであるものがよい。ケン化度が70モル％未満でも96モル％を超えても乳化安定化効果が不足しやくなる。また、4質量％水溶液の20℃における粘度が４mPa・s未満ではエマルジョンの安定化効果が小さくなりやすく、100mPa・sを超えると塗工性を低下させるため、PVAとしては、これらの範囲に選択することが望ましい。
【００３９】
＜（ｅ）水＞
(e)成分の水は分散媒となる。水は適量使用される。具体的には、エマルジョンＡの固形分濃度が1〜70質量％となるような量の水が用いられる。
【００４０】
以上成分(a)〜(e)を乳化して得られるシリコーンエマルジョンは動的光散乱法により測定される分散粒子の数平均粒子径が300〜1000nmであることが必要であり、好ましくは300〜800nmである。300nmより小さい粒子径は成分（c)や（d)を用いた乳化では実質的に達成は難しく、また1000nmを越えるとシリコーンエマルジョンの安定性が低下する。
【００４１】
−シリコーンエマルジョンＢ−
＜（ｆ）オルガノポリシロキサンＩＩ＞
シリコーンエマルジョンＢの成分(f)であるオルガノポリシロキサンＩＩは下記式(3)で表される。
【００４２】
【化６】
0005434789.tif 000007
【００４３】
式中、R3は、メチル基、エチル基、プロピル基、ブチル基などのアルキル基、シクロヘキシル基などのシクロアルキル基、ビニル基、アリル基、ブテニル基、ペンテニル基、ヘキセニル基などのアルケニル基、フェニル基、トリル基などのアリール基、またはこれらの基の炭素原子に結合している水素原子の一部または全部をヒドロキシル基、シアノ基、ハロゲン原子などで置換したヒドロキシプロピル基、シアノエチル基、1-クロロプロピル基、 3,3,3-トリフルオロプロピル基などから選択される非置換もしくは置換の炭素原子数１〜10の１価炭化水素基であり、それぞれは異なっても良いが、少なくとも2個はアルケニル基である。該アルケニル基としては、炭素原子数２−８のものが好ましく、特にビニル基、アリル基、ヘキセニル基である。また、アルケニル基以外の一価炭化水素基としては硬化性および剥離性の点からアルキル基、アリール基であることが望ましく、特にメチル基が好ましい。また、ｖ、ｗ、ｘ、ｙは25℃における該オルガノポリシロキサンＩＩの粘度が30〜10000ｍＰａ・ｓとなる数であり、0≦ｙ≦10の範囲にある。
【００４４】
またこのオルガノポリシロキサンＩＩの配合量はシリコーンエマルジョンＢのほかの成分の基準となるため100質量部とする。
【００４５】
＜（ｇ）白金系錯体＞
(g)成分としては、白金系錯体（特に、ポリシロキサンと白金または白金系化合物との錯体、塩化白金酸と各種オレフィン類との錯塩等）が使用される。特にポリシロキサンを含む白金系錯体の場合は25℃における粘度が10〜500mP・ｓであることが好ましい。
【００４６】
また、この成分の使用量としては使用の硬化条件で硬化可能な白金量となるように調整することが可能であるが、省資源の要請面から白金元素としての量が本組成物中の全シリコーン量に対して100ppm以下であればよく、より経済的な点から80ppm以下であればよい。
【００４７】
＜(h)ノニオン系界面活性剤＞  
(h)成分としては成分(c)について上述したノニオン系界面活性剤を同様に使用することができる。
【００４８】
＜(i)ポリビニルアルコール＞
(i)成分としては成分(d)について上述したポリビニルアルコールを同様に使用することができる。
【００４９】
＜(j)水＞
(j)成分の水は分散媒となる。水は適量使用される。具体的には、エマルジョンＢの固形分濃度が1〜70質量％となるような量の水が用いられる。
【００５０】
以上成分(f)〜(j)を含み、乳化して得られるシリコーンエマルジョンは動的光散乱法により測定される分散粒子の数平均粒子径が300〜1000nmであることが必要であり、好ましくは300〜800nmである。300nmより小さい粒子径は成分（h)や（i)を用いた乳化では実質的に達成は難しく、また1000nmを越えるとシリコーンエマルジョンの安定性が低下する。
【００５１】
さらに上記した成分よりなるシリコーンエマルジョンＡおよびＢ中の分散粒子の数平均粒子径の比、即ち、〔エマルジョンＡの分散粒子の数平均粒子径〕／〔エマルジョンＢの分散粒子の数平均粒子径〕は0.4〜2.0、好ましくは0.8〜1.5であることが必要である。この粒子径比が上記範囲外になると硬化性が著しく低下してしまう。また、これらシリコーンエマルジョンＡおよびＢは混合して使用されるがＡおよびＢの配合量はＡの30〜70質量部に対してＢの30〜70質量部（ただし、合計で１００質量部）であればよい。
【００５２】
これらシリコーンエマルジョンＡおよびＢはそれぞれの構成成分の所定量を均一に混合したのち、ホモミキサーやホモジナイザーなどで乳化することによって得られる。このシリコーンエマルジョンＡおよびＢの分散粒子の数平均粒子径を所望の範囲とするためには、各成分の配合比や乳化時の温度、時間さらにホモミキサー等の攪拌機の回転数等を制御すればよい。
【００５３】
・任意成分：
これらのエマルジョンＡおよびＢには、本発明の効果を阻害しない範囲で各種添加剤を配合してもよい。例えば白金系錯体触媒の活性を抑制する目的で、必要に応じてポットライフ延長剤として、各種の有機窒素化合物、有機リン化合物、アセチレン系化合物などの活性抑制剤；防腐を目的として、ソルビン酸、ソルビン酸塩、酢酸等；ポーラスな基材への浸透性を防止したり剥離力を重くするために、メチルセルロース、ソジウムカルボキシメチルセルロース等の水溶性樹脂；塗布時のレベリングを改善するためのレベリング剤や少量の溶剤等の他、すべり性付与剤として少量の非反応性オルガノポリシロキサンを加える事は任意とされる。
【００５４】
本発明のシリコーンエマルジョン組成物の基材に対する塗布は、任意の方法、例えばロール塗布、グラビヤ塗布、エアーナイフ塗布、ワイヤー塗布、ドクター塗布、ブラシ塗布などで行えばよい。
【００５５】
本発明のシリコーンエマルジョン組成物を、紙、フィルム等の柔軟な薄膜材料に、固形分で0.1〜5.0g/m2の厚さに塗工し、例えば加熱ロール、加熱ドラムまたは循環熱風乾燥機を用いて、80〜200℃で5秒間〜3分間処理することにより所望の離型性を有する硬化皮膜が形成される。
【実施例】
【００５６】
次に本発明を実施例によって更に詳述するが、本発明はこれによって限定されるものではない。なお、実施例および比較例中の粘度は、特にことわらない限りBM型回転粘度計を用いて、25℃において測定した絶対粘度の測定値を示す。また、実施例および比較例において用いた本発明品および比較品の数平均粒子径、硬化性は、次に示す方法により評価した。結果を表1に示す。
【００５７】
〔数平均粒子径〕
調製したシリコーンエマルジョンの分散粒子の数平均粒子径を、動的光散乱相関法を測定原理としたBECKMAN COULTER製Submicron Particle Seizer  COULTER N4 Plusを用い測定した。
【００５８】
〔硬化性〕
シリコーンエマルジョンＡとＢをそれぞれ50質量部ずつ混合し、シリコーン分の濃度が5質量％となるように水で希釈してシリコーンエマルジョン組成物を調製した。該組成物をグラシン紙（秤量60ｇ/m2）の表面に、シリコーン固形分で約1.0g/m2になるようにワイヤーバーを用いて塗布した後、150℃の熱風循環式乾燥炉中で15秒、18秒、20秒または25秒間放置し、その後乾燥機より取り出し、その塗工面(硬化面)を指で10往復擦り塗工面の変化により硬化性を評価した。即ち、擦り跡が残らないものを表１に○と示し、わずかに擦り跡が残るものを△と示し、脱落や曇りが見られるものを×と示す。
【００５９】
＜シリコーンエマルジョンＡの調製例１＞
(a)成分として分子鎖両末端がジメチルビニルシリル基で封鎖されている以外、主鎖がジメチルシロキサン単位のみからなる、粘度400mPa・sでビニル価が0.018mol/100gのメチルビニルポリシロキサン100質量部、(b)成分として分子鎖両末端がトリメチルシリル基で封鎖されている以外、主鎖がジメチルシロキサン単位とメチルハイドロジェンシロキサン単位から成る粘度50mPa・sで、SiH価は1.1mol/100gであるメチルハイドロジェンポリシロキサン5.8質量部、(c)成分としてポリオキシエチレンアルキルエーテル界面活性剤（HLB13.6、pH5.4、イオン電導度9.8μs/cm）1.1質量部、(d)成分としてケン化度90モル％、4質量％水溶液の20℃における粘度が20mPa・sであるポリビニルアルコール8.0質量部、反応抑制剤としてエチニルシクロヘキサノール0.3質量部とを容器に入れた。容器内の混合物を温度10〜40℃でホモミキサーを用い回転数5000rpmで混合しながら、(e)成分としての水152.0質量部のうち、6.0質量部を添加し、転相(エマルジョン化)を確認した後、続けてホモミキサーで80分間攪拌したあと、残りの水全量を添加し、30MPaの条件でホモジナイザー処理をして均質なシリコーンエマルジョンＡ−１を得た。このエマルジョンの分散粒子の数平均粒子径は470nmであった。
【００６０】
＜シリコーンエマルジョンＡの調製例2＞
(a)成分として分子鎖両末端がジメチルビニルシリル基で封鎖されている以外、主鎖がジメチルシロキサン単位のみからなる、粘度400mPa・sでビニル価が0.018mol/100gのメチルビニルポリシロキサン100質量部、(b)成分として分子鎖両末端がトリメチルシリル基で封鎖されている以外、主鎖がジメチルシロキサン単位とメチルハイドロジェンシロキサン単位から成る粘度50mPa・sで、SiH価は1.1mol/100gであるメチルハイドロジェンポリシロキサン5.8質量部、(c)成分としてポリオキシエチレンアルキルエーテル界面活性剤（HLB13.6、pH5.4、イオン電導度9.8μs/cm）1.1質量部、(d)成分としてケン化度90モル％、4質量％水溶液の20℃における粘度が20mPa・sであるポリビニルアルコール8.0質量部、反応抑制剤としてエチニルシクロヘキサノール0.3質量部とを容器に入れた。容器内の混合物を温度10〜40℃でホモミキサーを用い回転数5000rpmで混合しながら、(e)成分としての水152.0質量部のうち、12.0質量部を添加し、転相(エマルジョン化)を確認した後、続けてホモミキサーで40分間攪拌したあと、残りの水全量を添加し、30MPaの条件でホモジナイザー処理をして均質なシリコーンエマルジョンＡ−２を得た。このエマルジョンの分散粒子の数平均粒子径は750nmであった。
【００６１】
＜シリコーンエマルジョンＡの調製例3＞
(a)成分として分子鎖両末端がジメチルビニルシリル基で封鎖されている以外、主鎖がジメチルシロキサン単位のみからなる、粘度400mPa・sでビニル価が0.018mol/100gのメチルビニルポリシロキサン100質量部、(b)成分として分子鎖両末端がトリメチルシリル基で封鎖されている以外、主鎖がジメチルシロキサン単位とメチルハイドロジェンシロキサン単位から成る粘度50mPa・sで、SiH価は1.1mol/100gであるメチルハイドロジェンポリシロキサン5.8質量部、(c)成分としてポリオキシエチレンアルキルエーテル界面活性剤（HLB13.6、pH5.4、イオン電導度9.8μs/cm）1.1質量部、(d)成分としてケン化度90モル％、4質量％水溶液の20℃における粘度が20mPa・sであるポリビニルアルコール8.0質量部、反応抑制剤としてエチニルシクロヘキサノール0.3質量部とを容器に入れた。容器内の混合物を温度10〜40℃でホモミキサーを用い回転数5000rpmで混合しながら、(e)成分としての水152.0質量部のうち、15.0質量部を添加し、転相(エマルジョン化)を確認した後、続けてホモミキサーで10分間攪拌をしたあと、残りの水全量を添加し、30MPaの条件でホモジナイザー処理をして均質なシリコーンエマルジョンＡ−３を得た。このエマルジョンの分散粒子の数平均粒子径は1200nmであった。
【００６２】
＜シリコーンエマルジョンＢの調製例1＞
(f)成分として分子鎖両末端がジメチルビニルシリル基で封鎖されている以外、主鎖がジメチルシロキサン単位のみからなる、粘度400mPa・sでビニル価が0.018mol/100gのメチルビニルポリシロキサン100質量部、(g)成分として白金−ビニルシロキサンの錯塩（白金含有量は白金換算5000ppm）2.1質量部、(h)成分としてポリオキシエチレンアルキルエーテル界面活性剤（HLB13.6、pH5.4、イオン電導度9.8μs/cm）1.1質量部、(i)成分としてケン化度90モル％、4質量％水溶液の20℃における粘度が20mPa・sであるポリビニルアルコール8.0質量部を容器に入れた。容器内の混合物をホモミキサーで混合しながら、温度10〜40℃でホモミキサーを用い回転数5000rpmで混合しながら、(j)成分としての水146.0質量部のうち、6.0質量部を添加し、転相(エマルジョン化)を確認した後、続けてホモミキサーで80分間攪拌をしたあと、残りの水全量を添加し、30MPaの条件でホモジナイザー処理をして均質なシリコーンエマルジョンB−１を得た。このエマルジョンのシリコーン量に対する白金含有量は約103ｐｐｍであり、分散粒子の数平均粒子径は490nmであった。
【００６３】
＜シリコーンエマルジョンＢの調製例2＞
(f)成分として分子鎖両末端がジメチルビニルシリル基で封鎖されている以外、主鎖がジメチルシロキサン単位のみからなる、粘度400mPa・sでビニル価が0.018mol/100gのメチルビニルポリシロキサン100質量部、(g)成分として白金−ビニルシロキサンの錯塩（白金含有量は白金換算5000ppm）2.1質量部、(h)成分としてポリオキシエチレンアルキルエーテル界面活性剤（HLB13.6、pH5.4、イオン電導度9.8μs/cm）1.1質量部、(i)成分としてケン化度90モル％、4質量％水溶液の20℃における粘度が20mPa・sであるポリビニルアルコール8.0質量部を容器に入れた。容器内の混合物を温度10〜40℃でホモミキサーを用い回転数5000rpmで混合しながら、 (j)成分としての水146.0質量部のうち、12.0質量部を添加し、転相(エマルジョン化)を確認した後、続けてホモミキサーで40分間攪拌したあと、残りの水全量を添加し、30MPaの条件でホモジナイザー処理をして均質なシリコーンエマルジョンB−２を得た。このエマルジョンのシリコーン量に対する白金含有量は約103ｐｐｍであり、分散粒子の数平均粒子径は800nmであった。
【００６４】
・実施例１
シリコーンエマルジョンＡ−１：50質量部とシリコーンエマルジョンB−１：50質量部を混合して本発明のシリコーンエマルジョン組成物を調製した。該組成物のシリコーン量に対する白金含有量は約51ｐｐｍ。該組成物の硬化性の評価を上記の方法で行った。その結果を表1に示す。
【００６５】
・実施例2
シリコーンエマルジョンＡ−１：50質量部とシリコーンエマルジョンB−２：50質量部を混合して本発明のシリコーンエマルジョン組成物を調製した。該組成物のシリコーン量に対する白金含有量は約51ｐｐｍ。該組成物の硬化性の評価を上記の方法で行った。その結果を表1に示す。
【００６６】
・実施例3
シリコーンエマルジョンＡ−２：50質量部とシリコーンエマルジョンB−１：50質量部を混合して本発明のシリコーンエマルジョン組成物を調製した。該組成物のシリコーン量に対する白金含有量は約51ｐｐｍ。該組成物の硬化性の評価を行った。その結果を表1に示す。
【００６７】
・実施例4
シリコーンエマルジョンＡ−２：50質量部とシリコーンエマルジョンB−２：50質量部を混合して本発明のシリコーンエマルジョン組成物を調製した。該組成物のシリコーン量に対する白金含有量は約51ｐｐｍ。該組成物の硬化性の評価を上記の方法で行った。その結果を表1に示す。
【００６８】
・比較例１
シリコーンエマルジョンＡ−３：50質量部とシリコーンエマルジョンB−１：50質量部を混合してシリコーンエマルジョン組成物を調製した。該組成物のシリコーン量に対する白金含有量は約51ｐｐｍ。該組成物の硬化性の評価を上記の方法で行った。その結果を表1に示す。
【００６９】
・比較例2
シリコーンエマルジョンＡ−３：50質量部とシリコーンエマルジョンB−２：50質量部を混合してシリコーンエマルジョン組成物を調製した。該組成物のシリコーン量に対する白金含有量は約51ｐｐｍ。該組成物の硬化性の評価を上記の方法で行った。その結果を表１に示す。
【００７０】
【表１】
0005434789.tif 000008
【産業上の利用可能性】
【００７１】
本発明の硬化型シリコーンエマルジョン組成物は、紙、プラスチックフィルムなどの基材の表面に離型性皮膜を形成するのに有用で、こうした基材と粘着性物質との間の粘着や接着を防止することができる。